FR 2558738 A1 19850802 FR 8401256 A 19840127 La présente invention concerne un procédé de préparation d'un catalyseur de composition essentiellement homogène, particulièrement actif, stable et sélectif, utilisable dans des procédés mettant en jeu une réaction équilibrée des oxydes de carbone (CO, C02) avec l'hydrogè- ne, en particulier la production de méthanol à partir de gaz de synthèse et les réactions de décomposition des alcools primaires et en particulier du méthanol ou de l'éthanol en un mélange contenant des oxydes de carbone et de l'hydrogène. Ces catalyseurs comprennent au moins trois métaux: cuivre, alu- minium et zinc; ils peuvent en outre contenir éventuellement au moins un métal du groupe des terres rares, de numéros atomiques 57 à 71 inclus et/ou le zirconium; ils peuvent également contenir, en outre de 0,01 à 1, % d'au moins un métal choisi dans le groupe formé par le palladium, le rhénium et le platine, et/ou de 0,5 à 5% d'argent. Les catalyseurs à base d'oxydes de cuivre et de zinc sont connus depuis de nombreuses années; ils ont été décrits dès 1933 par DODGE (brevet US 1. 908.696). Dans les brevets US 3.388.972, 3o546.140 et 3.790.505, la société américaine C.C.I. décrit l'utilisation de compositions ternaires Cu Zn Al pour la conversion à basse température M du monfoxyde de carbone (CO), et pour la synthèse du méthanol. Dans le brefet françals 2.113.467, la société SHELL préconise l'emploi de catalyseurs Cu Zn Dy pour la synthèse du méthanol; Dy ou didyme représentant le mélange d'au moins deux oxydes des métaux des terres rares de numéros atomiques 57 à 71 inclus. Cette société montre que les meilleurs résultats correspondent à des catalyseurs contenant plusieurs oxydes des métaux des terres rares; l'emploi d'aluminium n'est pas suggéré. Diversmodes de préparation des catalyseurs Cu Zn AI sont décrits notamment dans le brevet US 3.923.694 (I.C.I.) et US 4.279.781 (United Catalysts). L'ajout de métaux précieux, sous forme de chlorures, a été revendiquée entre autres, dans le brevet américain US 4.257.920 qui concerne des catalyseurs Cu Al Zn préparés par mélange de leurs oxydeset/ou carbonates, en présence d'un ciment alumineux, le catalyseur contenant en outre au moins un oxyde de métaux des terres rares, de numéros 57 à 71 inclus. On peut remarquer que l'art antérieur ne suggère pas la mise en oeuvre de procédés dans lesquels on obtient un catalyseur essentielle- ment homogène, notamment pour la répartition des métaux Cu Zn Al. Par exemple, le brevet US 3.923.694 décrit une coprécipitation séquentielle ou un précurseur de spinelle contenant de l'aluminium et du zinc est d'abord obtenu, puis oO on coprécipite sur ce précurseur un composé Cu-Zn binaire. Dans de nombreux brevets, par exemple US 3.388.972, 3.546.140, FR 2.027.162, l'alumine composant essentiel du catalyseur, est incorporée à l'état d'oxyde ou, à l'état d'hydroxyde (US 4.279.781). Dans le cas d'un catalyseur de synthèse de méthanol, il est nécessaire d'avoir dans le catalyseur activé et prêt à l'emploi, une concentration en métaux alcalins aussi faible que possible; les métaux alcalins proviennent en général de la coprécipitation; des teneurs inférieuresà 0,1% et préf&rentiellement inférieures à 0,05% sont recom- mandées (US 3.923.694). Or, si le procédé de précipitation à chaud et en présence de solutions diluées,décrit dans l'art antérieur et par exemple dans le brevet précité, conduit effectivement à des précurseurs hydratés, cristallises au moins partiellement qui peuvent aisément être désal- calinisés par lavage, ces précurseurs, tout en contenant des phases divisées, ne sont pas homogènes, c'est-à-dire, ne présentent pas une composition identique en tout point à l'échelle 1-5 nanomètres. Le précurseur hydraté cristallisé au moins partiellement est un mélange d'au moins trois phases: une phase ternaire Ou Al Zn, avec Cu AZn = 3 (atomes. atome 1), de type hydrotalcite; une phase binaire: la rosacite qui est un hydroxycarbonate mixte de cuivre et de zinc; u hydroxycarbonate de cuivre, la malachite, ainsi qu'éventuellement d'autres phases, commne par exemple le spinelle Zn A1204 décrit dans le brevet US 3.923.694. L'hétérogénéité de composition de oes catalyseurs a pour consequence une activité, une sélectivité et mune stabilité relativement faibles, même si, initialement ils contiennent un oxyde de cuivre bien dispersé, au moins en partie. On trouve dans diverses publications, par exemple dans F. TRIFIRO et al Preparation of Catalysts III p. 723-733 1983 Elsevier Science Publishers (Amsterdam), ure descrip- tion detaillee de la formation simultanée de ces phases. Pour obtenir un présurseur hydraté homogène, il est nécessaire d'opérer la coprécipitation dans des conditions de sursaturation telles, que la vitesse de croissance des microcristaux soit beaucoup plus rapide que la vitesse de formation des germes microcristallins. On obtient alors une structure désordonnée, sans organisation cristalline particu- lière, mais d'une très grande homogénéité. Les conditions spécifiques à l'ensemble Cu Al Zn, plus éventuellement au moins un métal Ln du groupe des terres rares, de numéros 57 à 71 inclus et/ou du zirconium, et/ou de l'argent, et/ou du palladium sont explicitées ci-après. Mais comme il a été dit plus haut, les catalyseurs de synthèse du méthanol, pour être performants, doivent aussi contenir une propor- tion de métaux alcalins aussi faible que possible. Comme le montre la figure 1, les catalyseurs. préparés à partir de précurseurs hydratés amorphes, contiennent une proportion excessive de sodium, directement proportionnelle à la concentration initiale des solutions utilisées, correspondant à environ 0,1 à 0,2% en poids de sodium par rapport au poids de l'ensemble des métaux. La courbe de la figure i représente la teneur en sodium d'un précipité homogène amorphe après lavage à l'eau d'un précurseur de cata- lyseur contenant du cuivre du zinc et de l'aluminium;sur-l'axe des y,E représente le rapport en pour-cent du poids de soude sur la somme du poids de soude et des oxydes potentiels dans le précipité avant lavage; sur l'axe des x L représente le même rapport après lavage à l'eau du précipité. Or, il a été découvert que d'une façon surprenante, il était possible d'enlever les métaux alcalins sans modifier l'homogénéité du catalyseur par un protocole bien particulier, qui constitue l'un des objets de l'invention: le précipité humide est séche, activé thermique- ment, puis broyé finement, mis en contact avec un excès de solution aqueuse acide (pH inférieur à 6,9), décanté, mis en suspension dans l'eau, séché par exemple par atomisation, puis si nécessaire mis en forme par tout procéde connu. On obtient ainsi un catalyseur particulière- ment actif, sélectif et stable. Les catalyseurs selon la présente invention contiennent avantageusement les métaux précités dans les proportions suivantes rapportées au poids total de métaux: - cuivre: de 25 a 80% et préférentiellement de 45 à 70% zinc: de 10 a 50% et préférentiellement de 15 à 35% - aluminium: de 4 à 25% et préférentiellement de 4 à 20% - métaux des terres rares et/ou zirconium: jusqu'à 20% et préférentiellement de 2 à 18% Ils peuvent éventuellement contenir, en outre, jusqu'à 1% en poids, par exemple et préférentiellement de 0,01 à 0,9% en poids d'au moins un métal choisi dans le groupe formé par Pd, Re, Pt, et/ou jusqu'a 5% en poids, par exemple et de préférence 0,5 à 5% d'argent métallique. L'homogéneité de composition des catalyseurs à l'échelle du nanomètre peut être contrôlée par exemple par spectrométrie d'émission X dans un microscope électronique à balayage par transmission (MEBT) équipé d'un détecteur de rayons X du type silicium dopé couvrant la zone spa- tiale requise (par exemple de 1 à 20 keV pour les compositions revendi- quées dans l'invention). Le mode opératoire est le suivant: un échantillon représentatif du catalyseur est broyé en une poudre fine (par exemple: granulométrie inférieure à 10 p m) puis déposé sur une grille de microscopie électronique, le cas échéant après mise en suspension dans un solvant organique puis évaporation de ce dernier. Le matériau constituant la grille de microscopie électronique doit être choisi de manière à éviter d'éventuels problèmes d'interférences spectrales ou de signaux parasites (pour cette raison les grilles en cuivre ne sont pas utili- sables). Parmi les matériaux donnant des résultats satisfaisants, on peut citer: le nylon, le beryllium, le carbone. Le microscope utilisé doit à la fois donner des images haute résolution (0,5 à 1 nm) dans le mode balayage (mode STEM dans la termi- nologie anglo-saxonne) et posséder une sensibilité élevée dans le mode microanalyse par émission X. Un appareil commercial tel que le MEBT Vacuum Generator HB 501 convient tout à fait (sensibilité limite meilleure que 1000 atomes d'un élément donné) pour déterminer l'échelle d'homogénéité du catalyseur. Apres sélection de la zone à analyser (typiquement 2 à 5 nm), on effectue simultanément plusieurs comptages, de durée 100-1000 s, conduisant à une statistique de comptage suffisamment précise (meilleure que 10%). A partir des intensités mesurées sur les divers pics sélec- tionnés pour les divers éléments présents dans l'échantillon, on peut déterminer leurs concentrations relatives puis leurs rapports atomiques respectifs selon des techniques bien connues en émission X (voir par exemple REED S.J.B. Electron microprobe Analysis, Cambridge University Press 1975), pour chacune des particules constituant l'échantillon. Les échantillons comparés doivent tous présenter la même épaisseur. Les valeurs moyennes des coefficients de correction sont les suivantes: Coefficients de correction (ramenés à Cu-K-.= 1). Mesure sur la raie Elément Coefficient Km Vcuivre 1 Km aluminium 4,86 Kp zinc 4,68 Ces coefficients ont été déterminés par le demandeur à partir d'oxydes mixtes calcinés à haute température Cu A1204, Zn A1204, Culx Znx A1204 (x=0,25 - 0,50 - 0,75) constituant les échantillons de référence. Le rapport atomique Zn/Cu sera calculé par exemple comme suit (iKp Zn et iK Cu sont les intensités brutes moyennes sur plusieurs comptages). Zn/Cu = 4,68 i Zn/iK Cu. Les meilleurs résultats, en terme d'activité, de sélectivité et de stabilité sont obtenus avec des catalyseurs présentant une varia- tion des rapports atomiques Cu/Zn et Cu/Al inférieure à 15% environ et préférentiellement inférieure à 10% environ par rapport à la valeur o moyenne de ce rapport, à l'échelle de 50 A (5 nanométres). Pour obtenir des catalyseurs homogènes, il est essentiel de préparer tout d'abord une solution (par définition, homogène) contenant le cuivre, le zinc et l'aluminium, ainsi qu'éventuellement au moins un élément des terres rares et/ou le zirconium et/ou éventuellement de l'argent et/ou du palladium,puis de transformer cette solution par une réaction de coprécipitation en une substance solide, appelée le précur- seur du catalyseur et présentant toujours une très grande homogénéité de composition. Les métaux Cu, Zn, Al ainsi qu'éventuellement les terres rares et/ou le zirconium et/ou l'argent et/ou le palladium, sont mis en oeuvre sous forme de composés solubles et de préférence solubles en milieu acide, bien que les complexes aminés (solubles en milieu ammoniacal) du cuivre, du zinc et du palladium puissent éventuellement être utilisés en addition au réactif alcalin de coprécipitation. On utilisera par exemple les oxydes solubles (par exemple Re207), les hydroxydes, les carbonates, les hydroxycarbonates solubles en milieu acide (par exemple Cu CO3 - Cu(OH)2, ZnC03, Zn(OH)2, les nitrates, oxalates, tartrates, citrates, acétates, acétylacétonates ou encore des combinaisons anioniques telles que aluminate, ou perrhé- nate. Les nitrates sont les sels solubles qui sont le plus souvent mis en oeuvre. Pour la préparation de ces masses catalytiques, il est eBsen- tiel d'utiliser des techniques de préparation permettant d'obtenir un produit de composition aussi homogène que possible, et évitant la ségrégation des différents éléments lors des différentes étapes unitaires de la préparation. Un mode de préparation consiste à préparer, par au moins une réaction de coprécipitation (étape a), un précurseur hydraté, homogène, contenant les métaux Cu Zn A1 et éventuellement au moins un métal des terres rares et/ou du zirconium et/ou de l'argent et/ou du palladium; la réaction de coprécipitation consiste à mettre en présence dans des conditions opératoires définies plus loin une solution de-sels solubles des métaux Cu Zn Ai, éventuellement terres rares et/ou du zirconium et/ou de l'argent et/ou du palladium avec une solution de carbonate et/ou d'hydrogénocarbonate et/ou d'hydroxyde de sodium et/ou de potassium de façon à obtenir un coprécipité qui, après lavage ultérieur (étape b), constitue le précurseur hydraté homogène. Toutes les techniques et appareillages qui ont été décrits dans l'art antérieur peuvent être utilisés ou appliqués à la réalisation de l'invention; on peut par exemple ajouter la solution de sels des métaux Cu Zn Al et autres dans la solution alcaline ou l'inverse. De préférence, on ajoutera les deux solutions, de façon simultanée, et en régulant leurs débits par lePH mesuré dans la zone réactionnelle, dans un réacteur comportant un système d'agitation efficace. D'une façon préférée, les deux solutions seront mises en contact dans la zone de turbulence maximum délimitée par le volume enveloppant l'appareillage d'agitation à l'intérieur du volume réactionnel. On opère de préférence en continu,le temps de séjour moyen, exprimé en minutes et défini comme le rapport du débit volumique total (litres/minute) des solutions injectées dans le réacteur, au volume du dit réacteur, exprimé en litres, peut varier de 0,1 à 30 minutes environ et de préférence de 5 à 15 minutes environ. Le volume utile du réacteur peut varier de quelques litres à environ 100 litres,et le produit de réaction est récupéré en continu, (éventuellement mari dans un autre réacteur) puis envoyé par exemple sur un filtre presse ou encore sur un filtre rotatif o il est lavé. Un mode préféré de réalisation de l'invention consiste à faire réagir unesolution de sels des métaux Cu Zn A1 ainsi qu'éventuellement au moins un sel soluble d'au moins un métal Lno Ln désigne au moins un métal des terres rares, de numéros atomiques 57 à 71 inclus, ou le zirconium et/ou le palladium et/ou l'argent, portée à une température omprise entre 20 et DO C environ et contenant 0,2 à 0,6 atome gramme environ de l'ensemble des métaux (Cu + Al + Zn + Ln + Pd + tg) par litre avec une solution de carbonate e t/ou d'hydrogénocarbonate et/ou d'hydro- xyde de sodium et/cu de potassium à une température comprise entre 20 et WO C environ et contenant 0,4 à 1,2 atomes gramme environ de cations alcalins par litre, la réaction de coprécipitation ( tape a) étant menée entre 20 et 20 C environ, le pH mesuré dans le volume réactionnel étant fixé à une valeur comprise entre 6,3 et 7,3 unités pH environ, et le temps de résidence di mélange (coprécipité + eaux mères) dans le volume réactionnel n'excédant pas 15 minutes environ. Lorsque le cation est le sodium, cette solution peut contenir éventuellement, en outre, le rhénium sous forme d'anion perrhénate (ReO). On obtient de la sorte un précurseur hydraté homogène, amorphe en diffraction X, donnant par diffraction X et enregistrement goniométrique un diagramme "plat". Ce produit est ensuite lavé (étape b) de façon à réduire sa teneur en métaux alcalins (exprimée en poids par rapport au poids total des métaux) à moins de 0,3%, de préference à environ 0,05-0,2% poids. L'étape c de préparation du catalyseur est constituée par un séchage et une activation thermique ou calcination telle que décrite ci-dessous. Le séchage du coprécipité mixte homogénéisé peut être réalisé par tout procédé connu; on peut l'effectuer par exemple par atomisation (spay-drying). On obtient un produit homogène, en poudre calibrée conte- nant environ 60 à environ 80% poids d'oxydes potentiels. On peut égale- ment sécher le produit en étuve, par exemple entre environ 50 et environ 150 C, sous balayage d'air, de façon à ramener si nécessaire, la teneur en oxydes potentiels à environ 60 à 80% poids. Il est recommandé d'éviter la stagnation du précipité en présence de pressions partielles de vapeur d'eau proches de la pression de vapeur saturante à la température de séchage considérée; de tels traitements peuvent avoir pour conséquence une déshydratation partielle du précipité avec cristallisation d'oxyde cuivrique en gros cristallites. L'activation thermique consiste à traiter le précipité séché, à une température d'environ 250 à environ 500 C et de préférence entre environ 300 et environ 380 C pendant une durée suffisante, par exemple pendant au moins 0,5 heure pour obtenir un catalyseur activé homogène ne renfermant pas plus de 12% poids de matières volatiles (le taux de matières volatiles est mesuré par exemple par activation en présence d'air d'un poids donné de produit,placé dans une nacelle et calciné à 500-600 C pendant a heures). L'activation thermique peut être menée par exemple en présence d'un gaz inerte contenant de O à 50% d'oxygène. Les opérations de séchage et d'activation thermique peuvent enfin être combinées par utilisation de techniques de grillage-éclair ou de calcination par atomisation (spray-calcination), le produit étant alors pulvérisé dans un courant de gaz de combustion. Le catalyseur activé thermiquement est alors broyé (étape d) à une granulométrie inférieure à 0,5 mm environ, et préférentiellement inférieurea environ 0,05 mm puis désalcalinisé plus complètement (étape f) par lavage selon le mode opératoire suivant. On forme une suspension aqueuse (étape e) contenant environ de 0,5 à environ 10% en poids d'oxydes du mélange d'oxydes broyé obtenu ci-dessus et de préférence contenant environ de 1,5 à environ 6% en poids de ce mélange d'oxydes.La désalcalinisation est menée par brassage énergique de la dite suspension pendant un temps suffisant pour que le sodium ou le potassium se dissolvent dans la solution; la température de la solution est avantageusement comprise entre 15 et 45 C environ. La durée du lavage varie entre 0,2 et 1 heure environ. Le lavage peut aussi être mené en continu sur filtre à bande, ou encore par percolation; d'une façon préférée on utilisera pour le lavage une solution aqueuse très diluée d'acide de préférence l'acide nitrique, présentant un pH inférieur à 6,9 environ et préférentiellement inférieur à 6,7 environ et de préférence compris entre 2 et 6,7 environ. Au cours du lavage, le pH augmente et atteint des valeurs supérieures à 7,5, ce qui traduit la désalcalinisation du solide. La cinétique de désalcalinisation a été déterminée en suivant par dosagessuccessifs la teneur en alcalin de la solution de lavage; une durée standard d'environ 30 minutes est en général suffisante pour amener la teneur en alcalin exprimée en poids d'alcalin par rapport au poids total des métaux au-dessous de 0,05% et par exemple, d'une manière préférée, à environ 0,005 à 0,035%. Le catalyseur désalcalinisé, séparé des eaux de lavage par filtration (étape g) est alors séché (étape h), de préférence dans les conditions opératoires suivantes: la vitesse de séchage est telle que le temps de résidence du solide dans l'intervalle thermique 60-150 C ne soit pas supérieur à 10 secondes environ et, préférentiellement, secondes environ. Le temps de résidence est avantageusement compris entre 1 et 10 secondes et de préférence entre 1 et 5 secondes. Un mode opératoire préféré consiste à rajouter au précipité un minimum d'eau et à le sécher par atomisation (spray-drying); tout autre mode opéra- toire permettant de satisfaire à cette exigence est utilisable. Un appa- reipermettant de scher en agitant est également utilisable. Par la vitesse de rotation, il y a formation d'une couche mince de produit qui est séché instantanément. Le temps de séjour dans l'appareil est de l'ordre de 10 secondes environ. Des temps de séjour supérieurs à 10 secondes entraînent une diminution de l'activité du catalyseur par recristallisation du cuivre. Le catalyseur activé thermiquement (étape i) à une température comprise entre environ 250 C et environ 500 C peut ensuite être éventuel- lement mis en contact avec une solution aqueuse ou organique d'au moins un métal choisi dans le groupe formé par le palladium, le platine, le rhénium et/ou l'argent, de façon à disperser d'une manière essentiellement uniforme le dit métal, et à obtenir après reséchage et réactivation thermique comme ci-avant un catalyseur o le dit métal est bien dispersé (la dispersion peut par exemple se mesurer par chimisorption de gaz réactifs CO, H2, sur le dit métal). A l'exception des halogénures et des sulfates, touq les sels solubles, par exemple nitrates, acétyl-acé- tonates, ainsi que omplexespar exemple nitrosamminés, amminés ou carbonyl&s sont utilisables. La mise en forme du catalyseur est réalisée par tout procédé connu, par exemple par traitement du précipité humide (après dépôt des métaux additionnels),du précipité séché, du précipité activé thermi- quement; les opérations de mise en forme par extrusion, dragéification, coagulation en gouttes sont utilisables; on peut éventuellement compac- ter le produit homogène activé thermiquement, le broyer par exemple endessous de 0,5 mm, le mélanger à raison de 0,5-5% de son poids avec au moins un composé adjuvant de pastillage choisi dans le groupe formé par le graphite, l'acide stéarique, les stéarates, et éventuellement un adjuvant de porosité choisi parmi la cellulose et les poudres d'origine végétale en contenant, les carbonates d'ammonium, les filtres textiles combustibles et le mphtalène, puis enfin, le pastiller en cylindres pleins de diamètres 2-6 mm ou en cylindres toriques de diamètres extérieur 3-6 mm et intérieur 1 à 4 mm et de hauteur 2 à 6mm. Le catalyseur mis en forme par pastillage subira éventuelle- ment une ultime activation thermique dans les conditions opératoires précitées. Le catalyseur activé thermiquement et prêt à l'emploi est constitué par une association très homogène d'oxydes. Dans cette asso- ciation très homogène d'oxydes, les métaux et notamment le cuivre, le zinc et l'aluminium sont répartis à l'échelle de 5 nm de manière très homogène, et les variations relatives des rapports atomiques Cu/Al, Cu/Zn, sont inférieures à 15% environ et préférentiellement à moins de 10% environ. La surface spécifique des dits catalyseurs varie entre environ 50 et environ 150 m2g1. Les conditions de mise en oeuvre des dits catalyseurs pour la fabrication du méthanol sont habituellement les suivantes: le catalyseur, chargé au réacteur, est tout d'abord préréduit par un mélange de gaz inerte (azote par exemple) et d'au moins un composé réducteur choisi dans le groupe formé par l'hydrogène, le monoxyde de carbone, les alcools et les aldéhydes en C1 et C2, le rapport molaire composé réducteur/ composé réducteur + gaz inerte étant de 0,001: 1 à 1: 1. La température de réduction varie généralement de 100 à 300 C environ mais de préférence entre 140 et 260 C environ, la pression totale est habituellement comprise entre 0,1 et 10 MPa environ et de préférence entre 0,1 et 6 MPa environ; la vitesse volumétrique horaire est habituellement comprise entre 102 et 4.104 heure 1 environ et de préfé- rence entre 5.102 et 10 4 heure-1 environ. (Température et Pression Normales(TNP)). - La réduction est d'abord menée, par exemple entre environ et environ 160 C, en présence du mélange réducteur précité et avec un rapport molaire gaz réducteur/gaz réducteur + gaz inerte compris entre 0,001 et 0, 1 environ et préférentiellement entre 0,005 et 0,05, environ pendant un temps suffisant pour que les concentrations en gaz réducteur soient les mêmes à l'entrée et à la sortie du réacteur (ce qui prouve que la première étape de réduction est terminée), il peut être avantageux dans une deuxième étape d'augmenter la tempéra- ture ainsi qu'éventuellement la concentration en gaz réducteur, et de poursuivre la réduction dans des conditions thermiques plus sévères. La température de réduction varie alors entre environ 160 et environ 240 C, le-rapport molaire gaz réducteur/gaz réducteur + gaz inerte est alors compris entre 0,01 et 1 environ, et préférentiellement entre 0,05 et 1 environ, les pressions et vitesse volumétrique horaire restant à l'intérieur des fourchettes précitées. La préréduction du catalyseur sera préférentiellement menée en phase liquide si, par la suite, la réaction de synthèse du méthanol se déroule en phase liquide. La réaction proprement dite de synthèse du méthanol est réalisée dans les conditions opératoires suivantes: la pression est habituelle- ment comprise entre 2 et 15 MPa environ et de préférence entre 4 et 15 MPa environ, le rapport molaire H2/2 CO + 3 CO2 est avantageusement compris entre 0,4 et 10 environ, mais de préférence entre 0,5 et 4 environ, lorsque la réaction est menée en phase gazeuse, et compris de préférence entre 0,5 et 1,5 environ lorsque la réaction est menée en phase liquide. La température est comprise entre 200 et 300 C environ, mais de préfée- rence entre 220 et 270 0C environ. La vitesse volumique horaire (exprimée en volume TPN de mélange gazeux par volume de catalyseur et par heure) est usuellement comprise entre 1500 et 60.000 h-1 environ et de préférence entre 2000 et 20.000 h- 1 environ. Le catalyseur peut être utilisé en poudre fine calibrée (10-700 Vm environ) ou en particules de diamètre équivalent 2 à 10 mm environ, en présence d'une phase gazeuse, ou d'une phase liquide (dans les conditions opératoires) et d'une phase gazeuse. La phase liquide peut être constituée par un ou plusieurs hydrocarbures ayant au moins et de préférence au moins 10 atomes de carbone. Dans ce mode de mise en oeuvre, il est préférable que les vitesses superficielles du gaz et du liquide, dans les conditions de température et de pression du procédé, soient d'au moins 1,5 cm/sec. environ et de préférence d'au moins 3 cm/sec. environ. Par vitesse superficielle on entend le rapport du débit volumique à la section du réacteur considéré vide de catalyseur. Les conditions de mise en oeuvre des dits catalyseurs pour la décomposition des alcools primaires de C1 à C5 et en particulier du méthanol ou de l'éthanol sont habituellement les suivantes: le cataly- seur, chargé au réacteur, est tout d'abord préréduit par un mélange de gaz inerte (azote par exemple) et d'au moins un composé réducteur choisi dansle groupe formé par l'hydrogène, le monoxyde de carbone, les alcools et les aldéhydes en C1 et C2, le rapport molaire composé réducteur/composé réducteur + gaz inerte étant de 0,001: 1 à 1: 1. La température de réduction varie généralement de 100 à 300 C environ mais de préférence entre 140 et 260 C environ, la pression totale est habituellement comprise entre 0,1 et 10 MPa environ et de préférence entre 0,1 et 6 MPa environ; la vitesse volumétrique horaire est habituellement comprise entre 102 et 4.104 heure-1 environ et de préférence entre 5.102 et 104 heure- (Température et Pression Normales (TPN)). La réduction est d'abord menée, par exemple entre environ et environ 160 C, en présence du mélange réducteur précité et avec un rapport molaire gaz réducteur/gaz réducteur + gaz inerte compris entre 0,001 et 0, 1 environ et préférentiellement entre 0,005 et 0,05 environ, pendant un temps suffisant pour que les concentrations en gaz réducteur soient les mêmes à l'entrée et à la sortie du réacteur (ce qui prouve que la première étape de réduction est terminée), il peut être avantageux dans une deuxième étape d'augmenter la tempé- rature ainsi qu'éventuellement la concentration en gaz réducteur, et de poursuivre la réduction dans des conditions thermiques plus sévères. La température de réduction varie alors entre environ 160 et environ 240 C, le rapport molaire gaz réducteur/gaz réducteur + gaz inerte est alors compris entre 0,01 et 1, et préférentiellement entre 0,05 et 1, les pressions et vitesse volumétrique horaire restant à l'intérieur des fourchettes précitées. La réaction proprement dite de décomposition est réalisée dans les conditions opératoires suivantes: la pression est habituel- lement comprise entre 1 et 6 MPa environ et de préférence entre 2 et Mpa environ. La température est comprise entre 200 et 320 C environ, mais de préférence entre 220 et 300 C environ. La vitesse volumique horaire de la charge(exprimée en litre de charge par litre de catalyseur et par heure)est usuellement comprise entre 0,1 et 5 h-1 environ et de préférence entre 0,5 et 3 h'1 environ. Les exemples qui font suite décrivent différents aspects de l'invention, sans en limiter la portée. Exemple 1: (catalyseur A) On dissout 241,6 g de nitrate cuivrique trihydraté (1 at.g Cu), g de nitrate d'aluminium nonahydraté (0.4 at. g Al), 89,2 g de nitrate de zinc hexahydraté (0,3 at. g Zn) dans 3 litres d'eau bipermutée afin d'obtenir une solution (solution I) contenant 0,57 at. g de métaux par litre. On dissout séparément 243,3 g de carbonate disodique dans 4 litres d'eau. On obtient une solution II contenant 1,15 at. g de sodium par litre. La réaction est menée dans un réacteur-de 1100 ml opérant en continu. Les deux solutions I et II sont injectées simultanément dans le réacteur contenant au préalable 1 1 d'eau à une température de 60 C à 70 C. La température est maintenue entre 60 C et 70 C pendant toute la durée de la précipitation. Le temps de résidence est de l'ordre de 12 mn. Les débits sont régulés par le pH qui varie entre 6,8 et 7,2 pendant toute la durée de la réaction. Le produit de la réaction est récupéré en continu dans un autre réacteur, filtré et lavé par trois fois 12 litres d'eau bipermutée. Le produit obtenu contient alors 25% en poids d'oxydes potentiels par rapport à son poids total. Le précipité est ensuite séché en étuve ventilée, circuit ouvert à 40 C pendant 16 heures, puis à 90 C pendant 3 heures. Le produit sec obtenu contient alors 80% en poids d'oxydes potentiels par rapport à son poids total, et présente un diagramme plat en diffraction X caractéristique d'un composé amorphe. L'étude microscopique révèle une bonne homogénéité du produit. Les rapports atomiques Cu/Zn varient très peu et sont compris entre 3,05 et 3, 6 dans tout le volume du solide. La variation maximum du rapport Cu/Zn est de l'ordre de 10% par rapport à sa valeur moyenne. Le produit est ensuite activé thermiquement pendant 3 heures à 350 C sous air. La teneur en matière volatile est alors de 10% en poids. Le produit ainsi obtenu contenant 0,17% en poids de sodium est ensuite broyé à une granulométrie d'environ 0,1 mm puis désalcalinisé comme suit: g d'oxydes sont mis en suspension dans 2,5 litres d'eau bipermutée, acidifiée par HNO3 jusqu'à pH 4,5 et agités énergiquement pendant une heure pour favoriser la dissolution du sodium. Le produit est alors séparé des eaux de lavage par filtration, remis en suspension dans environ 250 cm3 d'eau et séché par atomisation à 120 C pendant 5 secondes. La teneur en sodium exprimée en % en poids de métal par rapport au poids total des métaux du catalyseur est alors de 0,020 %. Ce catalyseur séché est alors calciné 3 heures à 350 C puis pastillé en cyclindres pleins de diamètre 4 mm, après ajout de 2% poids de graphite. Avant d'être chargé dans l'unité, le catalyseur A est activé thermiquement une dernière fois 2 heures à 350 C, la teneur en matières volatiles est alors de 3% en poids par rapport au poids du catalyseur. Eixemple2: (comparaison -catalyseur A 1) La préparation d'un catalyseur A 1 est effectuée selon la méthode de l'exemple 1 à l'exception du séchage après désalcalinisation qui est un séchage en étuve ventilée, circuit ouvert, durant 16 heures à 40 C, puis 3 heures à 120 C. Une analyse par diffraction des rayons X du produit obtenu, montre une hétérogénéité importante liée à la cristallisation partielle de l'oxyde de cuivre pendant l'étape de séchage. La suite des étapes, calcination et pastillage est identique à celle de l'exemple 1. Exemple 3: (comparaison - catalyseur A 2). La préparation d'un catalyseur A 2 est effectuée selon la méthode de l'exemple 1 à l'exception de la désalcalinisation qui est effectuée en milieu basique: le précipité est remis en suspension dans 2 litres d'eau bipermutée contenant 2 g de bicarbonate d'ammonium. Le pH de la solution de lavage ainsi obtenue est de 8,5. Après sépara- tion des eaux de lavage par filtration, le précipité est remis en suspension dans environ 250 cm3 d'eau bipermutée puis séché instanta- nément par atomisation. Les traitements thermiques et l'étape de pastil- lage sont identiques à ceux décrits dans l'exemple 1. Exemple 4: (comparaison - catalyseur A 3). Le catalyseur A 3 est préparé suivant le mode opératoire décrit dans l'exemple 1, mais sans l'étape de désalcalinisation. Le catalyseur obtenu contient 0,224% en poids de sodium résiduel par rapport au poids total des métaux. Exemole 5: (catalyseur B) On dissout 241,6 g de nitrate cuivrique, trihydrat ('1 at. g Cu), 112,5 g de nitrate d'aluminium nonahydraté (0,3 at. g AI), 64,95 g de nitrate de lanthane hexahydraté (0,15 at. g La), 133,8 g de nitrate de zinc hexahydraté (0,45 at. g Zn) dans 3,5 litres d'eau afin d'obtenir t5Z 8738. une solution (solution I) contenant 0,54 at. g de métaux par litre. On dissout séparément 272 g de carbonate disodique dans 4,5 litres d'eau. On obtient une solution II contenant 1,14 at. g de sodium par litre. Les différentes étapes de la préparation sont les mêmes que celles décrites dans l'exemple 1. La teneur en sodium du catalyseur est de 0,032% en poids par rapport au poids total des métaux. Exemple 6: Le catalyseur B 1 est préparé suivant le mode opératoire décrit dans l'exemple 5 à l'exception du fait que le précipité est désalcalinisé par deux lavages acides successifs. La teneur en sodium est alors de 0,010% en poids de sodium par rapport au poids total des métaux. Exemple 7: (catalyseur C). On dissout 241,6 g de nitrate cuivrique trihydraté (1 at.g Cu), 150 g de nitrate d'aluminium nonahydraté (0,4 at. g Al), 22 g de nitrate de cérium hexahydraté (0,05 at. g Ce), 104 g de nitrate de zinc (0,35 at. g Zn) héxahydraté dans 3,5 litres d'eau bipermutée afin d'obtenir une solution I contenant 0,51 at. g de métaux par litre. On dissout séparément 257,6 g de carbonate disodique dans 4,2 litres d'eau bipermutée. La solution II obtenue contient 1,16 at. g de sodium par litre. Les opérations de précipitation, lavage, désalcalinisa- tion, activation thermique et pastillage sont identiques à celles décri- tes dans l'exemple 1. La teneur en sodium du catalyseur final est de 0,030 %en poids par rapport au poids total des métaux. Exemple 8: (catalyseur D). On dissout 241,6 g de nitrate cuivrique trihydraté (1 at.g Cu), 168,75 g de nitrate d'aluminium nonahydraté (0,45 at. g Al), 104 g de nitrate de zinc hexahydraté (0,35 at. g Zn), 1,61 g de nitrate de palla- dium (0,007 at. g de Pd) dans 3,5 litres d'eau bipermutée. / La solution I ainsi obtenue contient 0,52 at.g de métaux par litre. On dissout séparément 259 g de carbonate disodique dans 4,2 litres d'eau afin d'obtenir une solution Il contenant 1,16 at. g de sodium par litre. Les étapes de préparation sont identiques à celles décrites dans l'exemple 1. Le catalyseur fini contient 0,75% en poids de palladium et 0,02% en poids de sodium par rapport au poids total des métaux. Exemple 9: (comparaison - catalyseur E 1) On précipite la solution I contenant les sels des métaux Cu, AI, Zn dans les proportions de l'exemple précédent à raison de 0,51 at. g de métaux par litre, par une solution de carbonate disodique contenant 1,16 at. g de sodium par litre. Le produit obtenu après précipitation, est lavé, calciné, désalcalinisé jusqu'à une teneur en sodium de 0,020% en poids par rapport au poids total des métaux, séché par atomisation, suivant les méthodes décrites dans l'exemple 1. Le palladium est déposé par malaxage de 100 g de précipité séché avec 150 cm3 de solution aqueuse contenant 1,49 g de chlorure de palladium dihydraté. La teneur en Pd métal est de 0,75% en poids par rapport au poids total des métaux. La pâte épaisse est ensuite séchée 16 heures à 90 C dans une étuve ventilée circuit ouvert, calcinée 2 heures à 400 C, puis mise en forme suivant la méthode décrite dans l'exemple 1. Exemple 10: (catalyseur E) Le catalyseur E diffère du catalyseur E 1 décrit dans l'exemple 9 en ce que le palladium est déposé à l'aide d'une solution d'acétylacéto- nate de palladium Pd(CFH702)2 1Ong de précipité séché sont malaxés avec cm3 d'alcool éthylique contenant 2,130 g d'acétyl-acétonate de palla- dium. La teneur en Pd métal est de 0,75% en poids par rapport au poids total des métaux. Le séchage, la calcination et la mise en forme sont les mêmes que celles décrites dans l'exemple 9 pour le catalyseur E 1. Exemple 11: (catalyseur F). On dissout 193,28 g de nitrate de cuivre trihydraté (0,8 at.g Cu), 4,25 g de nitrate d'argent (0,025 at. g Ag), 131,25 g de nitrate d'aluminium nonahydraté (0,35 at. g Al), 148,68 g de nitrate de zinc dihydraté (0,5 at. g Zn) dans 3,5 litres d'eau pour obtenir une solu- tion I contenant 0,48 at. g de métaux par litre. On dissout séparément 239,7 g de carbonate disodique dans 4 litres d'eau bipermutée. La solution II obtenue contient 1,13 at. g de sodium par litre. Les opérations de précipitationlavage, désalcalini- sation, activation thermique et pastillage sont les mêmes que celles décrites dans l'exemple 1.Les teneurs en sodium résiduel du catalyseur et en argent sont respectivement de 0,0196% et 2,82% en poids de métal * par rapport au poids total des métaux. Exemple 12: (catalyseur G). On précipite la solution I contenant les sels des métaux Cu, Al, Zn dans les proportions de l'exemple 8, à raison de 0,51 at. g de métaux par litre, par une solution de carbonate disodique, contenant du perrhenate de sodium (NaReO4) obtenu par dissolution de 257,6 g de carbonate disodique et de 1,172 g de NaReO4 dans 4,1 litres d'eau dis- tillée. La solution II obtenue contient 1,18 at. g de sodium par litre. Le produit obtenu après précipitation est lavé, calciné, désalcalinisé, atomisé, activé et mis en forme suivant les méthodes décrites dans l'exemple 1. Les teneurs en sodium résiduel et en rhénium du catalyseur, sont respectivement de 0,034% et 0,749% en poids par rapport au poids total des métaux. Exemple 13: (catalyseur H). On dissout 241,6 g de nitrate de cuivre, trihydraté (1 at.g Cu), 112,5 g de nitrate d'aluminium nonahydraté (0,3 at. g Al), 43,3 g de nitrate de lanthane hexahydraté (0,1 at. g La), 133,81g de nitrate de zinc hexahydraté (0,45 at. g Zn) et 2,30 g de nitrate de palladium (0,01 at. g Pd) dans 3,5 litres d'eau bipermutée. On obtient une solu- tion I contenant 0,53 at. g de métaux par litre. Séparément on dissout 266,2 g de carbonate disodique dans 4,2 litres d'eau distillée, on obtient une solution II contenant 1,19 at. g de sodium par litre. Les opérations de précipitation, lavage, désalcalinisation, activation thermique et pastillage sont les mêmes que celles décrites dans l'exemple 1. Les teneurs en sodium résiduel, en palladium et en lanthane sont respectivement de 0,0256, 0,92 et 11,97% en poids de métal par rapport au poids total des métaux. Exemple 14: (catalyseur I). On dissout 241,6 g de nitrate cuivrique trihydraté (1 at.g Cu), g de nitrate d'aluminium nonahydraté (0,2 at. g Al), 40 g de nitrate de prasodyme tétrahydrat é(O,1 at. g Pr) et 163,55 g de nitrate de zinc hexahydraté (0,55 at. g Zn) dans 4 litres d'eau bipermutée. La solution I obtenue contient 0,46 at. g de métaux par litre. On dissout séparément 264,7 g de carbonate disodique dans 4,5 litres d'eau bipermutée afin d'obtenir une solution II contenant 1,11 at. g de sodium par litre. Les différentes étapes de la préparation du catalyseur sont ensuite les mêmes que celles décrites dans l'exemple 1. La teneur en poids de sodium résiduel par rapport au poids total des métaux est de 0,032%. Tous les catalyseurs décrits dans les exemples 1 à 14 sont testés en synthèse du méthanol en phase gazeuse. Les catalyseurs sont préalablement réduits in situ par un mélange d'hydrogène et d'azote contenant 6% d'hydrogène dans l'azote, par paliers de températures successifs entre 160 C et 240 C à la pression atmosphérique. ?558738 Les conditions de test sont les suivantes: température comprise entre 220 C et 270 C pression 60 bars vitesse volumique horaire 10.000 h1 rapport H2/2 CO + 3 C02 = 1,2 Les performances catalytiques de ces catalyseurs sont décrites dans le tableau I ci-après. L'activité est exprimée en terme de produc- tivité massique en kilogramme (Kg) de produit par Kg de catalyseur et par heure. La sélectivité en méthanol exprimée en atome % de carbone par rapport à l'ensemble des oxydes de carbone est dans tous les cas comprise entre 99 et 100%. La composition des catalyseurs est donnée dans le tableau I et les proportions sont données en pourcentage en poids de métal par rapport au poids total des métaux, dans le catalyseur. Les performances sont données après 100 heures de fonctionnement et après 1000 heures de fonctionnement. Ln désigne un métal du groupe des terres rares et/ou le zirconium M désigne un métal choisi dans le groupe formé par l'argent, le palladium, le platine et le rhénium. EXEMPLE 15 Un litre de catalyseur A, mis sous forme de pastilles dehauteur 2mm etde2,4mm de diamètre est testée dans une réaction de syn- thèse du méthanol en phase liquide, dans un réacteur de 4 cm de diamètre et de 3 mètres de hauteur. Laréduction du catalyseur est réalisée en phase gazeuse à pression atmosphérique entre 190 C et 240 C parpalierssuccessifs par un mélange d'hydrogène et d'azote à 1% d'hydrogène dans l'azote. Après réduction le catalyseur est introduit dans le réacteur, puis on injecte simultanément le solvant (coupe paraffinique de C12 à C18) à raison de 270 litres par heure et le gaz de synthèse sous une pression de 75 bars. Gaz et liquide circulent de haut en bas. Les condi- tions opératoires sont les suivantes pression 75 bars température 250 C rapport H2/ 2 CO + 3 C02 = 1 vitesse volumiquehoraire 15800 h-1 Dans ces conditions la productivité est de 0,54 Kg de méthanol par Kg de catalyseur et par heure. Cette production reste stable pendant plus de 2.000 h d'opération. Exemple 16 Le catalyseur B, décrit dans l'exemple 15, a été testé égale- ment pour la décomposition du méthanol. Le catalyseur est préalablement réduit par un mélange d'hydrogène et d'azote contenant environ 5,5% d'hydrogène par paliers successifs de températures entre 140 C et 260 C sous pression atmosphérique.La réaction proprement dite s'effectue à 290 C sous une pression de 30 bars, avec une vitesse volumique horaire liquide de 3 h-1. La conversion du méthanol en un mélange contenant CO, C02 et H2 est de l'ordre de 95% au bout de 100 h et de 94,5% au bout de 1.000 hde marche. TABLEAU I Exemple Catal. Formule Na% Cu% Al% Zn% Ln% M% Performance a t=lOOh Performance t=lOOOh T C Pbars Produc TOC Pbars Produc. 1 A Cu 1Alo04Zn0o3Na 0817xlO-3 01,9 0,020 67,64 11,48 20,86 - 240 60 0,70 245 60 0,70 2 A1 CulAlo,4Zno,3Nao776,10-3 019 0,019 67,64 11,48 20,86 270 60 0,50 280 60 0,45 4 A Cu Al ZnNa 27060 0,350 280 60 0,245 3 A2 Cu1Alo, 4Zno,3Nao,61 x10-2 1,9 0,150 67,53 11,46 20,84 _ _ 270 60 0,40 2 60 0,35 4 A3 Cu1A 04Zn0,3Na0,91 x102 01,9 0,224 67,48 11,46 20,83 270 60 0,35 6 0, 25 B CuîA10,3Lao,î5Zno,45Na0l7xî0-2 0,032 52,12 6,64 24,13 17,08 - 230 60 0,68 235 60 0,66 7 C Cu Al0 4Ce0,05Zn 35Na0268xî0o 0,030 60,95 10,35 21, 94 6,72 - 230 60 0,70 235 60 0,67 ___ _02,05 B _ __ _ 8 D CulAl 41ZnO,35PdOOO7Nao,863xld3.0,020 63,97 12,22 23,03 - 0,75 220 60 0,72 225 60 0,70 - -02,035 - - --- 9 E1 CulAb45 Zn,,35Pco oo7Na - 863x03 0,02063,9712,22 23,03 - 0,75 260 60 0,40 270 60 0,35 02,035 E CuAh45 ZnO35PdO,007laO,863xld3 0,020 63,97 12,22 23,03 - 0,75 225 60 0, 70 230 60 0,68 _____ 02,035 _ _ il F Cu0,8Ag0 025A10,35ZnO,5 0,0196 53,13 9,86 34,16 - 2,82 225 60 0,70 225 60 0,68 Na -2 _ 0,815x10-3 1,84, _ - 12 G CuîAlO 45ZnO35Re 0,004Na.0î4xld,2 0,03463,98 12,22 23,03 - 0,749 230 60 0,68 240 60 0,64 02.03 _ _ _ 13 H Cu1Al 03Lao0lZno045Pdoo0,0256 54,76 6,97 25,35 11,97 0,92 225 60 0, 74 230 60 0,72 Ln NaO,1, _ - - - -- 14 I Cu1AlO 2PrO, ZnONaO165x1ld2,032 53,39 4,53 30,21 11,84 - 235 60 0,70 240 60 0,66 Co _o--203 A CuîAl1 4Zn,3Na0î7xio-3 0 1,9,20 67,64 11,48 20, 86 250 75 0,54 275 75 0,50 REVENDICATIONS 1.- Procédé de préparation d'un catalyseur de composition essentielle- ment homogène contenant au moins trois éléments essentiels: le cuivre, le zinc et l'aluminium, caractérisé en ce qu'il comprend les étapes suivantes: a) mise en contact d'une solution d'au moins un composé de métal alcalin choisi dans le groupe formé par les hydrogéno-carbonates, les carbonates et les hydroxydes avec une solution essentiellement homogène, contenantsousforme de sels et/ou de complexes solubles au moins l'ensem- ble des métaux cuivre, zinc et aluminium, la dite mise en contact ayant lieu à un pH compris entre 6,3 et 7,3 environ, de manière à former un précipité homogène amorphe d'au moins les métaux cuivre, zinc et aluminium, b) lavage à l'eau du précipité obtenu à l'étape a, jusqu'à réduire sa teneur en métaux alcalins à moins de 0,3% environ en poids par rapport aux métaux exprimés en poids, c) séchage puis calcination du précipité lavé obtenu à l'étape b, de manière à le convertir en un mélange d'oxydes, d) broyage du mélange d'oxydes obtenu à l'étape c à une granulomé- trie inférieure à 0,5 millimètre environ, e) mise en suspension aqueuse du mélange broyé obtenu à l'étape d, f) lavage de la suspension d'oxydes obtenue à l'étape e, par une solution-aqueuse d'un acide, la dite solution ayant un pH inférieur à 6,9 environ, de manière à réduire sa teneur en métaux alcalins à une valeur inférieure à environ 0,05% en poids par rapport à l'ensemble des métaux, g) séparation du mélange d'oxydes désalcalinisé obtenu à l'étape f des eaux de lavages, h) séchage du mélange d'oxydes désalcalinisé obtenu à l'étape g à une température de 60 à 150 C environ avec un temps de résidence compris entre 1 et 10 secondes, i) activation thermique du mélange d'oxydes sec, essentiellement homogène, obtenu à l'étape h. 2.- Procédé de préparation d'un catalyseur selon la revendication 1, caractérisé en ce qu'il comprend les étapes suivantes: a) mise en contact d'une solution d'au moins un composé de métal alcalin choisi dans le groupe formé par les hydrogéno-carbonates, les carbonates et les hydroxydes contenant de environ 0,4 à environ 1,2 atomegramme par litre de cations de métaux alcalins,avec une solution essentiellement homogène, contenant sous forme de sels et/ou de complexes solubles au moins l'ensemble des métaux cuivre, zinc et aluminium à une concentration globale de environ 0,2 à environ 0, 6 atome gramme par litre, la dite mise en contact ayant lieu à un pH compris entre 6,3 et 7,3 environ et à une température comprise entre 20 et 80 C environ,de manière à former un précipité homogène, amorphe d'au moins les métaux cuivre, zinc et aluminium, b) lavage du précipité obtenu jusqu'à réduire sa teneur en métaux alcalins à une valeur comprise entre environ 0,05 et environ 0,2% en poids par rapport aux métaux exprimés en poids, c) séchage, puis calcination du précipité obtenu à l'étape b de manière à le convertir en un mélange d'oxydes la dite calcination ayant lieu à une température comprise entre 250 et 500 C environ, d) broyage du mélange d'oxydes obtenu à l'étape c à une granulomé- trie inférieure à 0,5 millimètre environ, e) formation d'une suspension aqueuse contenant environ de 0,5 à environ 10% en poids d'oxydes du mélange d'oxydes broyé obtenu à l'étape d, f) lavage de la suspension d'oxydes obtenue à l'étape e par une solution aqueuse d'un acide,la dite solution ayant un pH inférieur à 6,7 environa une température de 15 à 45 C environ, de manière à réduire la teneur en métaux alcalins jusqu'à une valeur inférieure à environ 0,05% en poids par rapport aux métaux, g) séparation du mélange d'oxydes désalcalinisé, obtenu à l'étape f. des eaux de lavages, h) séchage du mélange d'oxydes désalcalinisé, obtenu à l'étape g, à une température de 60 à 150 C environ avec un temps de résidence compris entre 1 et 10 secondes environ, i) activation thermique du mélange d'oxydes secessentiellement homogèneobtenu à l'étape h. à une température comprise entre 250 et 500 C environ. 3.- Procédé de préparation d'un catalyseur selon la revendication 1 ou 2, caractérisé en ce que le temps de résidence du précipité dans les eaux mères à l'étape a est inférieur à trente minutes environ. 4.- Procédé selon l'une quelconque des revendications 1 à 3, caractérisé en ce que, au cours de l'étape d, le mélange d'oxydes est broyé à une granulométrie inférieure à environ 0,05 mm et, au cours de l'étape e, on forme une suspension d'oxydes contenant de 1,5 à 6% environ en poids d'oxydes. 5.- Procédé selon l'une quelconque des revendications 1 à 4, caractérisé en ce que, au cours de l'étape f, le lavage de la suspension d'oxydes est effectué par une solution diluée d'acide nitrique ayant un pH compris entre 2 et 6,7 environ jusqu'à obtention d'une teneur en métaux alcalins comprise entre environ 0,005 et environ 0,035% en poids par rapport aux oxydes et, au cours de l'étape h, le séchage est effectué par atomisation (spray-drying) pendant une durée comprise entre 1 et 5 secondes environ. 6.- Procédé selon l'une quelconque des revendications 1 à 5, caractérisé en ce que dans l'étape a, on met en contact une solution d'au moins un composé de métal alcalin choisi dans le groupe formé par les hydrogéno-carbonates et les carbonates avec une solution de sels et/ou de complexes solubles des métaux de manière à former un précipité homogène amorphe contenant les dits métaux au moins en partie sous forme d'hydroxycarbonates. 7.- Procédé selon l'une quelconque des revendications 1 à 6,caractérisé en ce que, un ou plusieurs métaux additionnels choisis dans le groupe formé par les terres rares, le zirconium, l'argent, le palladium et le rhénium sont introduits dans le catalyseur au cours de l'étape a. 8,- Procédé selon l'une quelconque des revendications 1 à 6, caractérisé en ce que, un ou plusieurs métaux additionnels choisis dans le groupe formé par le palladium, le platine, le rhénium et l'argent sont introduits par imprégnation du mélange d'oxydes obtenu à l'étape i à l'aide de sels et/ou de complexes de ces métaux ne contenant pas de soufre, ni d'halogène dans leurs compositions, le catalyseur étant ensuite séché en moins de dix secondes environ, une température de 60 à 150 C environ, puis réac- tivé thermiquement à une température comprise entre 250 et 500 C environ. 9.- Procédé selon l'une des revendications 1 à 8, caractérisé en ce que, les quantités de sels ou de complexes des métaux employés pour la forma- tion du catalyseur sont telles que les proportions en poids de chaque élément métallique rapportées au poids total des métaux présents dans le catalyseur sont de: Cuivre = 25-80% Zinc = 10-50% Aluminium: 4-25% Terres rares et/ou Zirconium = 0-20% Palladium - 0- 1% Platine: 0- 1% Rhénium 0- 1% Argent - 0- 5% Métaux alcalins: 0-0,05% 10.- Catalyseur obtenu selon le procédé de la revendication 9, carac- térisé en ce que, les proportions en poids de chaque métal rapportées au poids total des métaux sont de: Cuivre = 45-70% Zinc = 15-35% Aluminium = 4-20% Terres rares et/ou Zirconium = 0-20% Palladium 0-1 % Platine = 0-1 % Rhénium = 0-1 % Argent = 0- 5% Métaux alcalins = 0,005-0,035% 11.- Catalyseur obtenu selon le procédé de l'une des revendications 1 a 10, caractérisé en ce qu'il contient au moins un métal choisi dans le groupe formé par les terres rares, le zirconium, le palladium, le rhénium et l'argent, les proportions en poids de chaque métal présent rapportées au poids total des métaux présents étant de: Zirconium = 2-18% Terres rares = 2-18% Palladium = 0,01-0,9% Rhénium = 0,01-0,9% Argent = 0,5-5% 12.- Catalyseur obtenu selon le procédé de l'une des revendications 1 à 11, caractérisé en ce qu'il présente une homogénéité telle que les variations des rapports atomiques Cu/Al et Cu/Zn sont inférieures à 15% environ par rapport à la valeur moyenne des dits rapports à l'échelle de 50 Angstrëms (50 nm), la surface spécifique du catalyseur étant de 2 -1 à 150 m2.g environ. 13.- UJtilisation d'un catalyseur obtenu suivant l'une des revendications i à 12, dans des procédés mettant en jeu une réaction équilibrée des oxydes de carbone (CO, C02) avec l'hydrogène. 2558?38 14.- Utilisation suivant la revendication 13, caractérisée ence que l'on forme du méthanol à partir du mélange d'oxydes de carbone (CO, C02) et d'hydrogène à une température de 200 à 400 C environ sous une pression de 2 à 15 MPa environ, le rapport molaire H2/2C0 + 3C02 étant compris entre 0,4 et 10 environ. 15.- Utilisation suivant la revendication 13, caractérisée en ce que l'on décompose un alcool primaire en un mélange d'oxydes de carbone (CO, C02) et d'hydrogène à une température de 200 à 320 C environ sous une pression de 1 à 6 MPa environ. 16.- Utilisation suivant la revendication 15, caractérisée en ce que l'on décompose le méthanol.